(57)【要約】【課題】レトルト処理水の耐汚染性に優れるとともに、レトルト処理後の搬送性、耐傷付き性を満足する塗膜を形成し得る水性塗料組成物を提供すること。【解決手段】融点が８０℃以下のワックス（Ａ）の存在下、下記モノマー（ａ）〜（ｅ）を下記重合比率で共重合してなる共重合体（Ｂ）を含有することを特徴とする水性塗料組成物。（ａ）Ｎ−アルコキシメチル（メタ）アクリルアミド：１０〜５０重量％（ｂ）エチレン性二重結合及びＣ８以上のアルキル基を有するモノマー：１〜１０重量％（ｃ）エチレン性二重結合及び水酸基を有するモノマー：１〜１０重量％（ｄ）エチレン性二重結合及びカルボキシル基を有するモノマー：０．８〜５重量％（ｅ）上記（ａ）〜（ｄ）以外のエチレン性二重結合を有するモノマーであって、ガラス転移温度が４５〜１０５℃の重合体を形成し得るモノマー：３０〜８０重量％【選択図】なし【特許請求の範囲】
【請求項１】
融点が８０℃以下のワックス（Ａ）の存在下、下記モノマー（ａ）〜（ｅ）を下記重合比率で共重合してなる共重合体（Ｂ）を含有することを特徴とする水性塗料組成物。
（ａ）Ｎ−アルコキシメチル（メタ）アクリルアミド：１０〜５０重量％
（ｂ）エチレン性二重結合及びＣ８以上のアルキル基を有するモノマー：１〜１０重量％
（ｃ）エチレン性二重結合及び水酸基を有するモノマー：１〜１０重量％
（ｄ）エチレン性二重結合及びカルボキシル基を有するモノマー：０．８〜５重量％
（ｅ）上記（ａ）〜（ｄ）以外のエチレン性二重結合を有するモノマーであって、ガラス転移温度が４５〜１０５℃の重合体を形成し得るモノマー：３０〜８０重量％
【請求項２】
アミノ樹脂、イソシアネート基を有する化合物、又はブロック化されたイソシアネート基を有する化合物のうち少なくとも１種を含有することを特徴とする請求項１記載の水性塗料組成物。
【請求項３】
請求項１又は２記載の水性塗料組成物を、金属板、有底円筒状金属もしくはポリエステルフィルム被覆絞り缶に塗布し、乾燥、硬化してなることを特徴とする被塗物。
【発明の詳細な説明】
【技術分野】
【０００１】
本発明は水性塗料組成物に関する。この水性塗料組成物は金属缶もしくはポリエステルフィルム被覆絞り缶用外面塗料に好適に用いられ、レトルト処理水の耐汚染性、レトルト処理後の搬送性、耐傷付き性に優れる被塗物を得ることができる。
【背景技術】
【０００２】
清涼飲料水やビール、アルコール飲料、魚肉などを収容する飲料缶および食缶（以下両者を併せて飲料缶等と記載することがある）の外面は、缶材の美的外観を高め、腐食を防止し、かつ食品殺菌処理時の熱水処理工程に耐え得る塗膜が必要とされてきた。被覆に用いられる従来の塗料は、エポキシ／アミノ系樹脂、アクリル／アミノ系樹脂、ポリエステル／アミノ系樹脂等の樹脂を有機溶剤に溶解して成る有機溶剤型塗料であり、係る塗料をロールコーターにて塗装し、ガスオーブンにて焼き付け硬化し、上記の飲料缶等を被覆していた。しかし、これら溶剤型塗料は、多量の有機溶剤を含有するため、消防法上の観点、ならびに環境調和の観点から種々の水性塗料が開発されてきた。
【０００３】
近年、飲料缶等に収容する内容物が多様化し、それによりレトルト処理による殺菌処理の需要が高まってきている。環境負荷低減の観点からレトルト処理水のリサイクルが推奨され、このレトルト処理水の汚染の低減が飲料缶等用塗料に求められてきている。
【０００４】
さらに、生産性向上のため、製缶メーカー、飲料メーカーでのラインの高速化が益々進んでおり、また、意匠性の要求も高まっていることから更なる傷付きへの耐性が求められており、レトルト処理後の滑り性、耐傷付き性の向上が必須となってきている。
【０００５】
塗膜の耐レトルト性、耐傷付き性、加工性、密着性の向上を目的として特許第３８７０６８２号公報（特許文献１）には、Ｎ−アルコキシメチル（メタ）アクリルアミドを必須成分の一つとし、単独重合体が特定のガラス転移温度を形成し得るモノマーからなる共重合体を有する塗料組成物が開示されている。係る公報に開示される塗料組成物は耐レトルト性、耐傷付き性、加工性、密着性に優れる塗膜を形成し得るが、レトルト処理水の耐汚染性、レトルト処理後の搬送性の点では不十分であった。
【０００６】
また、塗膜のレトルト処理後の耐傷付き性向上を目的として特開２００７−７７３４１号公報（特許文献２）には、特定の分子種を有するアミノ樹脂とアクリル系共重合体及び、特定の融点を有するワックスを含有する水性塗料組成物が開示されている。係る公報に開示される水性塗料組成物はレトルト処理後の耐傷付き性に優れる塗膜を形成し得るが、レトルト処理後の搬送性、レトルト処理水の耐汚染性の点では不十分であった。
【０００７】
更に、搬送性、耐傷付き性に優れ、かつ搬送性や耐傷付き性向上の目的で添加したワックスが塗膜から脱離し難く、水中へも抽出されにくい塗膜を得ることを目的として特開２００９−１９１１８０号公報（特許文献３）には、Ｎ−アルコキシメチル（メタ）アクリルアミドとカルボキシル基含有エチレン性不飽和モノマーを必須成分とするモノマーを動物系ワックス存在下で共重合することを特徴とする水性塗料組成物が開示されている。係る公報に開示される水性塗料組成物は、レトルト処理前の搬送性、耐傷付き性に優れる塗膜を形成し得るが、レトルト処理水の耐汚染性、レトルト処理後の搬送性を満足するには至っていない。
【先行技術文献】
【特許文献】
【０００８】
【特許文献１】特許第３８７０６８２号公報
【特許文献２】特開２００７−７７３４１号公報
【特許文献３】特開２００９−１９１１８０号公報
【発明の概要】
【発明が解決しようとする課題】
【０００９】
本発明は、上記のような状況を鑑みてなされたものであり、レトルト処理水の耐汚染性に優れるとともに、レトルト処理後の搬送性、耐傷付き性を満足する塗膜を形成し得る水性塗料組成物を提供することを目的とする。
【課題を解決するための手段】
【００１０】
発明者らは、上記課題を解決すべく鋭意検討を重ねた結果、特定の融点の範囲を持つワックスの存在下で共重合された特定のモノマー組成の共重合体を含有する塗料組成物が、レトルト処理水の汚染低減性に優れると共に、レトルト処理後の搬送性、耐傷付き性をも満足させる塗膜を形成し得ることを見出し、本発明を完成させるに至った。
【００１１】
すなわち、第１の発明は、融点が８０℃以下のワックス（Ａ）の存在下、下記モノマー（ａ）〜（ｅ）を下記重合比率で共重合してなる共重合体（Ｂ）を含有することを特徴とする水性塗料組成物である。
（ａ）Ｎ−アルコキシメチル（メタ）アクリルアミド：１０〜５０重量％
（ｂ）エチレン性二重結合及びＣ８以上のアルキル基を有するモノマー：１〜１０重量％
（ｃ）エチレン性二重結合及び水酸基を有するモノマー：１〜１０重量％
（ｄ）α、β−エチレン性二重結合及びカルボキシル基を有するモノマー：０．８〜５重量％
（ｅ）上記（ａ）〜（ｄ）以外のエチレン性二重結合を有するモノマーであって、ガラス転移温度が４５〜１０５℃の重合体を形成し得るモノマー：３０〜８０重量％
【００１２】
第２の発明は、アミノ樹脂、イソシアネート基を有する化合物、又はブロック化されたイソシアネート基を有する化合物のうち少なくとも１種を含有することを特徴とする第１の発明の水性塗料組成物である。
【００１３】
第３の発明は、第１の発明又は第２の発明の水性塗料組成物を、金属板、有底円筒状金属もしくはポリエステルフィルム被覆絞り缶に塗布し、乾燥、硬化してなることを特徴とする被塗物である。
【発明の効果】
【００１４】
本発明により、レトルト処理水の耐汚染性に優れるとともに、レトルト処理後の搬送性、耐傷付き性を満足する塗膜を形成し得る水性塗料組成物を提供することができた。
【発明を実施するための形態】
【００１５】
以下、本発明を詳細に説明する。
本発明は、融点が８０℃以下であるワックス(Ａ)をモノマー（ａ）〜（ｅ）の合計１００重量部に対して１〜１５重量部使用することが好ましく、２〜１０重量部使用することがより好ましい。１重量部未満では搬送性向上の効果がなく、１５重量部を超えるとワックス汚染性が低下する恐れがある。ワックス汚染性とは、硬化塗膜から脱離したワックス成分により、缶の搬送ライン設備などが汚染される現象のことをいう。
【００１６】
融点が８０℃以下であるワックス(Ａ)としては、例えば、蜜蝋、ラノリンワックス、鯨蝋、キャンデリラワックス、木蝋等種々のワックスが挙げられ、融点１０〜７０℃のものが好ましい。これらのワックスは、単独で、もしくは２種以上併用して用いることができる。ワックスの融点が８０℃を超えるとワックス汚染性が低下する恐れがある。
【００１７】
本発明に使用される共重合体（Ｂ）は、融点が８０℃以下のワックス（Ａ）の存在下、従来公知の種々の重合方法、例えば通常の溶液重合によって得ることができる。すなわち、（ａ）Ｎ−アルコキシメチル（メタ）アクリルアミド、（ｂ）エチレン性二重結合及びＣ８以上のアルキル基を有するモノマー（以下、Ｃ８以上のアルキル基含有モノマー（ｂ）ともいう）、（ｃ）エチレン性二重結合及び水酸基を有するモノマー（以下、−ＯＨ基含有モノマー（ｃ）ともいう）、（ｄ）エチレン性二重結合及びカルボキシル基を有するモノマー（以下、−ＣＯＯＨ基含有モノマー（ｄ）ともいう）、および他のモノマー（ｅ）からなるモノマー混合物を、有機溶剤中でラジカル重合させて得ることができる。得られた共重合体（Ｂ）中のカルボキシル基の全部又は一部を揮発性塩基によって中和せしめ、水を添加することによって、共重合体（Ｂ）の水溶液ないしは水性分散体を得ることができる。
【００１８】
本発明において、共重合体（Ｂ）を得る際に用いられるＮ−アルコキシメチル（メタ）アクリルアミド（ａ）（以下、モノマー（ａ）と略すこともある）としては、Ｎ−メトキシメチル（メタ）アクリルアミド、Ｎ−エトキシメチル（メタ）アクリルアミド、Ｎ−ブトキシメチル（メタ）アクリルアミド、Ｎ−イソブトキシメチル（メタ）アクリルアミド等が挙げられ、好ましくはＮ−メトキシメチル（メタ）アクリルアミド、Ｎ−イソブトキシメチル（メタ）アクリルアミドである。モノマー（ａ）は、硬化塗膜を形成する際に、自己縮合し得る官能基を共重合体（Ｂ）に導入する機能を担う。モノマー（ａ）が、全モノマー１００重量％中、１０重量％未満になると、塗膜の架橋密度が低下し、その結果塗膜の耐傷付き性、耐レトルト性、硬度が低下する恐れがある。一方、モノマー（ａ）が、全モノマー１００重量％中５０重量％を超えると、塗膜の加工性が低下する恐れがある。
【００１９】
本発明において、共重合体（Ｂ）を得る際に用いられるＣ８以上のアルキル基含有モノマー（ｂ）の使用量は、モノマー（ａ）〜（ｅ）の合計１００重量％中、１〜１０重量％であることが好ましく、３〜７重量％であることがより好ましい。１重量％未満であるとＣ８以上のアルキル基含有モノマー（ｂ）を使用する効果（レトルト処理後の滑り性等の向上）がほとんど期待できず、一方、得られる共重合体中にＣ８以上のアルキル基が多くなり過ぎると塗膜の硬度が低下する傾向にあるので、Ｃ８以上のアルキル基含有モノマー（ｂ）は、（ａ）〜（ｅ）の合計１００重量％中、１０重量％以下であることが好ましい。Ｃ８以上のアルキル基含有モノマー（ｂ）としては、イソオクチルアクリレート（Ｃ８）、イソデシルアクリレート（Ｃ１０）、ｎ−ラウリルアクリレート（Ｃ１２）、ｎ−ラウリルメタクリレート（Ｃ１２）、トリデシルメタクリレート（Ｃ１３）、ステアリルアクリレート（Ｃ１８）、ステアリルメタクリレート（Ｃ１８）等がある。
【００２０】
本発明において共重合体（Ｂ）を得る際に用いられる−ＯＨ基含有モノマー（ｃ）中の−ＯＨは、硬化塗膜を形成する際、モノマー（ａ）に由来するアルコキシメチル基と反応し得る。−ＯＨ基含有モノマー（ｃ）の使用量は、（ａ）〜（ｅ）の合計１００重量％中、１〜１０重量％であることが好ましく、３〜７重量％であることがより好ましい。１重量％未満であると−ＯＨ基含有モノマー（ｃ）を使用する効果（耐傷付き性等の向上）がほとんど期待できず、一方、得られる共重合体中に水酸基が多くなり過ぎると、塗膜の加工性、耐レトルト性が低下する傾向にあるので、−ＯＨ基含有モノマー（ｃ）は、モノマー（ａ）〜（ｅ）の合計１００重量％中、１０重量％以下であることが好ましい。
−ＯＨ基含有モノマー（ｃ）としては、２−ヒドロキシエチルアクリレート、２−ヒドロキシエチルメタクリレート、２−ヒドロキシプロピルアクリレート、２−ヒドロキシプロピルメタクリレート、４−ヒドロキシブチルアクリレート、４−ヒドロキシブチルメタクリレートや、ε−カプロラクトン変性ヒドロキシエチルアクリレート等が挙げられ、ε−カプロラクトン変性ヒドロキシエチルアクリレートとしては、ダイセイル化学工業（株）製のプラクセルＦＡ−１、ＦＡ−３等がある。
【００２１】
本発明において、共重合体（Ｂ）を得る際に、−ＣＯＯＨ基含有モノマー（ｄ）を用いることによって、形成される塗膜の基材に対する密着性を向上させることができる。さらに、−ＣＯＯＨ基含有モノマー（ｄ）を用いることによって、塩基性物質の存在下に共重合体（Ｂ）を水に分散又は溶解せしめ、水性塗料組成物を得ることができる。
−ＣＯＯＨ基含有モノマー（ｄ）としては、アクリル酸、メタクリル酸、マレイン酸、フマル酸、イタコン酸等のα、β−エチレン性不飽和カルボン酸モノマーが挙げられ、アクリル酸又はメタクリル酸が好ましい。これら−ＣＯＯＨ基含有モノマー（ｄ）の使用量は、モノマー（ａ）〜（ｅ）の合計１００重量％中、０．８〜５重量％であることが好ましく、１〜３重量％であることがより好ましい。０．８重量％未満では、共重合体（Ｂ）を水溶化することも、水性媒体に分散させることも困難であり、また溶剤型塗料組成物として使用した場合においても、基材に対する密着性が不十分となり易い。一方、５重量％を超えるとレトルト処理水の耐汚染性が低下する傾向にある。
【００２２】
本発明において、共重合体（Ｂ）を得る際に用いられるモノマー（ｅ）は、モノマー（ａ）〜（ｄ）以外のエチレン性二重結合を有し、上記（ａ）〜（ｄ）と共重合可能なモノマーであって、本モノマー（ｅ）のみで重合した場合にガラス転移温度が４５〜１０５℃の重合体を形成し得ることが重要である。
モノマー（ｅ）として、１種類のモノマーのみを用いてもよく、２種類以上のモノマーを組合せて用いてもよい。
１種類のモノマーのみを用いる場合には、当該モノマーからなる単独重合体のガラス転移温度が４５〜１０５℃であり、２種類以上のモノマーを組合わせる場合には、それらのモノマーからなる共重合体のガラス転移温度が４５〜１０５℃となり得ることが重要である。
【００２３】
２種類以上のモノマーからなる共重合体のガラス転移温度（以下、Ｔｇとも表記する）について、例えば、モノマー（ｅ）として、Ｍ１、Ｍ２、Ｍ３、Ｍ４、・・・・・・ＭＮを使用する場合、それぞれの（ｅ）中での重量％を、Ｗ１、Ｗ２、Ｗ３、Ｗ４、・・・・ＷＮ（Ｗ１、Ｗ２、Ｗ３、Ｗ４、・・・・ＷＮの合計を１００重量％とする。）とし、それぞれのモノマーの単独重合体のガラス転移温度（Ｋ）を、Ｔｇ１、Ｔｇ２、Ｔｇ３、Ｔｇ４、・・・・ＴｇＮとした時に、ここでのモノマー（ｅ）のみで共重合して得られる共重合体のガラス転移温度Ｔｇ（Ｋ）は、下記式（Ｉ）なるＦｏｘの式より算出することがで
きる。
１／Ｔｇ（Ｋ）＝［（Ｗ１／Ｔｇ１）＋（Ｗ２／Ｔｇ２）＋（Ｗ３／Ｔｇ３）＋（Ｗ４／Ｔｇ４）・・・・（ＷＮ／ＴｇＮ）］／１００    式（Ｉ）
【００２４】
ガラス転移温度が４５℃未満では、塗膜の耐傷付き性、硬度が低下し、１０５℃を超えると塗膜の柔軟性が低下し加工性が劣る。また、モノマー（ｅ）は、共重合体（Ｂ）を得る際に３０〜８０重量％使用することが重要であり、４０〜６５重量％使用することが特に好ましい。３０重量％未満では、形成される塗膜の耐傷付き性、硬度が低下し、８０重量％を超えると塗膜の加工性が低下する。モノマー（ｅ）としては、（メタ）アクリレートモノマー（単独重合体のＴｇ：℃）として、メチルメタクリレート（１０５℃）、エチルメタクリレート（６５℃）、ｎ−ブチルメタクリレート（２０℃）、イソブチルメタクリレート（６７℃）、ｔ−ブチルメタクリレート（１０７℃）、イソプロピルメタクリレート（８１℃）、シクロヘキシルメタクリレート（６６℃）、ｎ−ヘキシルメタクリレート（−５℃）、メチルアクリレート（８℃）、エチルアクリレート（−２２℃）、イソプロピルアクリレート（−５℃）、ｎ−ブチルアクリレート（−５４℃）、フェノキシエチルアクリレート（−２５℃）等が挙げられる。
また、ビニル系モノマーとして、スチレン（１００℃）、酢酸ビニル（３０℃）等が挙げられる。
なお、本発明においては、単独重合体のＴｇは、『北岡協三著、「塗料用合成樹脂入門」、高分子刊行会、１９７４年５月２５日発行』によった。
【００２５】
本発明において共重合体（Ｂ）を得る際に用いられる重合開始剤としては、過酸化ベンゾイル、ｔ−ブチルパーオキシ−２−エチルヘキサノエート、ｔ−ブチルパーオキシベンゾエート等の過酸化物、又は２ ，２−アゾビスイソブチルニトリルのようなアゾ化合物が挙げられ、これらを使用し、ラジカル重合する。さらに重合時に使用する溶剤としては、イソプロピルアルコール、ｎ−ブチルアルコール、イソブチルアルコール等のアルコール系溶剤、エチレングリコールモノメチルエーテル、エチレングリコールモノエチルエーテル、エチレングリコールモノブチルエーテル、エチレングリコールモノイソプロピルエーテル、プロピレングリコールモノメチルエーテル、プロピレングリコールモノエチルエーテル、プロピレングリコールモノブチルエーテル、ジエチレングリコールモノブチルエーテル、３−メチル−３−メトキシブタノール等のエーテル系溶剤が挙げられる。
【００２６】
上記のようにして得られる共重合体（Ｂ）は、重量平均分子量５０００〜３００００であることが好ましく、７０００〜１５０００であることがより好ましい。さらに酸価は７〜４０(mgＫＯＨ／ｇ）であることが好ましく、９〜２５(mgＫＯＨ／ｇ）であることがより好ましい。
【００２７】
次に、上記共重合体（Ｂ）と併せて用い得るアミノ樹脂について説明する。アミノ樹脂としては、ベンゾグアナミン、メラミン、スピログアナミン、アセトグアナミン、フタログアナミン等のアミノ基の一部又は全部にホルムアルデヒドを付加してメチロール化した後、縮合させてなるものであり、イミノ基、メチロール基、またはメチロール基にアルコールが付加したメトキシ基を有し、これらの基を併せ持つものもある。本発明において用い得るアミノ樹脂としては、メチロール基の一部が部分的にメタノール又はブタノールでエーテル化されたメトキシ化ベンゾグアナミン樹脂又はブトキシ化ベンゾグアナミン樹脂が好ましい。さらにベンゾグアナミン核１個あたり、０．５〜２．０ 個のイミノ基を有するアミノ樹脂を用いることが好ましい。イミノ基が０．５個未満の場合、反応性の低下から、耐臭気吸着性、耐レトルト性が低下する傾向にある。一方、イミノ基が２．０個を超えると、加工性、密着性が低下する傾向にある。上述の共重合体（Ｂ）とアミノ樹脂の配合比率は、固形分の重量比で、共重合体（Ｂ）／アミノ樹脂＝８０／２０〜４０／６０であり、さらに好ましくは７０／３０〜５０／５０である。アミノ樹脂量が、重量比で２０部未満では、形成される塗膜の耐傷付き性、耐レトルト性、硬度が低下する傾向にあり、一方、６０部を超えると形成される塗膜の加工性、密着性が低下する傾向にある。
【００２８】
上記共重合体（Ｂ）は、上記のアミノ樹脂と組み合わせることができる他、イソシアネート基を有する化合物とも組み合わせることできる。イソシアネート基を有する化合物としては、芳香族、脂肪族または脂環族の各種公知のポリイソシアネート類を使用することが出来る。例えば、１，５−ナフチレンジイソシアネート、４，４’−ジフェニルメタンジイソシアネート、４，４’−ジフェニルジメチルメタンジイソシアネート、４，４ ’−ジベンジルイソシアネート、ジアルキルジフェニルメタンジイソシアネート、テトラアルキルジフェニルメタンジイソシアネート、１，３−フェニレンジイソシアネート、１ ， ４ ーフェニレンジイソシアネート、トリレンジイソシアネート、ブタン−１，４−ジイソシアネート、ヘキサメチレンジイソシアネート、イソプロピレンジイソシアネート、メチレンジイソシアネート、２，２，４−トリメチルヘキサメチレンジイソシアネート、シクロヘキサン−１，４−ジイソシアネート、キシリレンジイソシアネート、イソホロンジイソシアネート、リジンジイソシアネート、ジシクロヘキシルメタン−４，４ ’−ジイソシアネート、１，３−ビス（イソシアネートメチル）シクロヘキサン、メチルシクロヘキサンジイソシアネート、ノルボルナンジイソシアネート、ｍ−テトラメチルキシリレンジイソシアネート等が挙げられる。
【００２９】
第２の発明においては、さらに上記のイソシアネート基を有する化合物を、活性メチレン、ＭＥＫ オキシム、ε−カプロラクタム等のブロック化剤でブロックしてなるイソシアネート化合物を上記した共重合体（Ｂ） と併用することができる。
【００３０】
本発明の塗料組成物には、必要に応じて、例えば、ｐ−トルエンスルホン酸、ドデシルベンゼンスルホン酸、ジノニルナフタレンスルホン酸、リン酸等の酸触媒、又は前記酸触媒をアミンブロック化したものを、上記共重合体（Ｂ）、及びアミノ樹脂もしくはイソシアネート基を有する化合物等の合計１００重量部に対して、０．１〜４．０重量部添加して使用することができる。
【００３１】
本発明の塗料組成物には、一般的に用いられているポリエステル樹脂、ポリエーテルポリオール樹脂、ポリエステルポリオール樹脂、ポリウレタンポリオール樹脂、マレイン化脂肪酸、ビスフェノールＡのエチレンオキサイドもしくはプロピレンオキサイド付加物等を添加することが可能である。また、リン酸をグリシジル基に付加し末端がリン酸エステル化されたエポキシ樹脂を添加して使用することも可能である。
【００３２】
本発明の塗料組成物には、さらに酸化チタン、アルミニウムフレーク、銅フタロシアニン等の顔料を含むこともできる。例えば、共重合体（Ｂ）、アミノ樹脂等及び上記顔料を、サンドミル、ディスパー等の公知の分散機を用いて分散練肉して、塗料組成物を得ることができる。顔料を含有する場合には、上記共重合体（Ｂ）、及びアミノ樹脂もしくはイソシアネート基を有する化合物等の合計１００重量部に対して、顔料０.１〜４０重量部を添加して使用することが好ましい。
【００３３】
本発明の塗料組成物は、各種基材、例えば金属板、プラスチックフィルム、又は金属板にプラスチックフィルムを積層してなるもの等に、ロールコート、スプレー、刷毛塗り等、公知の手段により塗装し、乾燥、硬化して被塗物を得ることができる。金属板としては、電気メッキ錫鋼板、アルミニウム鋼板、ステンレス鋼板が挙げられ、プラスチックフィルムとしては、ポリエチレンテレフタレート（ＰＥＴ、ポリブチレンテレフタレート等のプラスチックのフィルムが挙げられる。
さらにまた、本発明の塗料組成物は、有底円筒状金属もしくはポリエステルフィルム被覆絞り缶の被覆に好適に用いることができる。
【実施例】
【００３４】
以下、実施例より本発明を説明する。例中、「部」とは重量部、「％」とは重量％を、それぞれ示す。
製造例１：アクリル系共重合体（Ｂ１）の製造
温度計、撹拌機、還流冷却機、滴下槽、窒素ガス吹き込み管を備えた四ツ口フラスコに、エチレングリコールモノブチルエーテル１００部、ラノリンワックス［クローダジャパン（株）社製商品名：「コロネット」（融点：４３〜５５℃）］３部を仕込み、窒素ガスを導入しつつ撹拌しながら１２０℃ に昇温し、滴下槽から２−ヒドロキシエチルメタアクリレート３部、エチルアクリレート２０部、メチルメタクリレート４０.５部、Ｎ−ブトキシメチルアクリルアミド２７部、アクリル酸１．５部、ラウリルメタクリレート５部からなる混合物１００部に過酸化ベンゾイル６部を溶解させたものを２時間にわたって滴下した。その後、１１０℃に保ち３０分間反応させ、過酸化ベンゾイル０．２部を添加し、更に３０分間反応させ、０．２部を添加し、更に３０分間反応させて終了した。これを減圧下１１０℃ で、エチレングリコールモノブチルエーテルを不揮発分６５％になるまで留去し、その後ジメチルエタノールアミン０．１部と水を入れ、不揮発分５０％、残留エチレングリコールモノブチルエーテル３３％の褐色透明で粘調なアクリル系共重合体（Ｂ１） 溶液を得た。アクリル系共重合体（Ｂ１）の重量平均分子量は１００００であった。
【００３５】
製造例２〜６（アクリル系共重合体（Ｂ２）、（Ｂ３）、及び（Ｃ１）〜（Ｃ３）の合成）
製造例１と同様に、表１の組成で、アクリル系共重合体（Ｂ２）、（Ｂ３）、及び（Ｃ１）〜（Ｃ３）を得た。
【００３６】
実施例１
製造例１で得たアクリル共重合体（Ｂ１）５５重量部（固形分）、アミノ樹脂であるマイコート１０６(日本サイテック社商品)４５重量部（固形分）、酸触媒としてｐ−トルエンスルホン酸を０．２重量部、レベリング剤としてシリコンＫＦ３５３（信越シリコン社製商品）を１．０重量部、滑り剤としてＣＥＲＡＣＯＬ-６０１（ビックケミー・ジャパン株式会社商品）１.０重量部を混合し、これにエチレングリコールモノブチルエーテル、及びイオン交換水を添加、混合して、不揮発分４０％、有機溶剤量３２％、触媒量０.２ｐｈｒ（対樹脂分％）の塗料組成物を得た。得られた塗料組成物を板厚０．２８ｍｍのアルミニウム板に乾燥後の塗膜厚が５μｍとなるようにロ−ルコ−ト塗装し、雰囲気温度２００℃ のガスオーブンで５分間焼き付け、塗装板（被塗物）を作成し、塗膜について後述する方法で各種特性を評価した。結果を表３に示す。
【００３７】
実施例２、３、及び比較例１〜３
製造例１で得たアクリル共重合体（Ｂ１）の代わりに、表２に示すとおり、製造例２〜６で得たアクリル共重合体（Ｂ２）、（Ｂ３）、及び（Ｃ１）〜（Ｃ３）を用いた以外は、実施例１と同様にして、塗料組成物を得、同様にして塗装板を得、塗膜について試験した。結果を表３に示す
【００３８】
〇耐傷付き性（塗膜傷つき値）
同一の塗料組成物から得た塗装板６枚を１３０℃−３０分レトルト処理後、市販の３５０ｍｌの飲料缶の周囲にそれぞれ貼り付け、塗装面同士が接触するようにして６缶を束ねて固定し、「ＧＶｃａｔ」振動試験機（ＧＡＶＡＲＴＩ  ＡＳＳＯＣＩＡＴＥＳ，ＬＴＤ．社製）を用いて１０分間振動させ、振動後の塗膜に生じた傷の長さと数から、」塗膜の耐傷付き性を評価した。
評価基準：長さ３ｍｍ以上の傷（大）：３点、長さ１ｍｍ以上〜３ｍｍ未満の傷（中）：２点、長さ１ｍｍ未満の傷（小）：１点とし、各評点に傷の数を乗じてその合計値で塗膜の耐傷付き性を評価。点数の低い方が良好であり、２０点以下が実用レベルである。
【００３９】
〇耐レトルト性試験
蒸気雰囲気中で１３０℃−３０分レトルト処理した後の塗膜の白化程度を目視で評価した。
評価基準：（白化せず）５点−１点（全面白化）。４点以上が実用レベルである。
【００４０】
○レトルト処理水ＴＯＣ試験
塗装面積が１０００ｃｍ2である塗装板を耐圧ビンにいれ、５００ｇの水を加えて密閉し、１３０℃―３０分レトルト処理した後の処理水中のＴＯＣ（全有機炭素）値を全有機体炭素計（ＴＯＣ−５０００Ａ、島津製作所社製）を用いて測定した。
評価基準：１５ｐｐｍ以下  合格
【００４１】
○滑り性試験：鋼球３点により支持された重さ１ｋｇの重りを、塗膜上を１００ｃｍ／分の速度で引っ張り、塗膜表面の動摩擦係数を算出した。
評価基準：０．１０未満  合格
【００４２】
【表１】
2013194087.tif 000002
【００４３】
【表２】
2013194087.tif 000003
【００４４】
【表３】
2013194087.tif 000004